또한 , Si 는 탄소강 의 가공 성 저하 문제 를 해결 하 기 위하 여 , 조성 범위 를 0 . 15 내지 0 . 35 중량 % 로 한정 되 는 것 이 바람직 하 다 . Si 의 함량 이 0 . 15 중량 % 이하 가 되 면 탈산제 효과 가 현저 하 게 저하 되 고 , Si 의 함량 이 0 . 35 중량 % 이상 이 되 면 한계 압축 율 이 저하 됨 으로써 탄소강 의 냉간 단조 성형 성 이 떨어지 는 문제 가 발생 할 수 있 다 .